(57)【特許請求の範囲】
【請求項１】
少なくとも結着樹脂と荷電制御剤を含有する静電荷像現像用トナーの製造方法であって、
工程１：結着樹脂と荷電制御剤とを含む成分を溶融混練して溶融混練物を得る工程、及び
工程２：得られた溶融混練物を粉砕し、分級する工程を含み、
前記結着樹脂が1,2-プロパンジオールを含有するアルコール成分とロジン化合物及び炭素数6〜10の脂肪族ジカルボン酸化合物を含有するカルボン酸成分とを縮重合させて得られるポリエステルＡを含有し、ポリエステルＡのアルコール成分中の1,2-プロパンジオールの含有量が85モル％以上であり、
前記結着樹脂が、軟化点が125〜155℃であるポリエステルＨと、軟化点が90〜125℃であるポリエステルＬを含有してなり、ポリエステルＨとポリエステルＬの軟化点の差が10℃以上であり、ポリエステルＨ及びポリエステルＬの少なくともいずれか一方がポリエステルＡであり、該ポリエステルＬが、1,2-プロパンジオールを含有するアルコール成分と、ロジン化合物を含有し、炭素数6〜10の脂肪族ジカルボン酸化合物を含有しないカルボン酸成分とを縮重合させて得られるポリエステルＢである、静電荷像現像用トナーの製造方法。
【請求項２】
ポリエステルＨが、ポリエステルＡである、請求項１記載の静電荷像現像用トナーの製造方法。
【請求項３】
ポリエステルＡとポリエステルＢの合計含有量が、結着樹脂中、90重量％以上である請求項１又は２記載の静電荷像現像用トナーの製造方法。
【請求項４】
ロジン化合物の含有量が、結着樹脂に含まれるすべてのポリエステルのカルボン酸成分中、2.0〜25モル％である、請求項１〜３いずれか記載の静電荷像現像用トナーの製造方法。
【請求項５】
炭素数6〜10の脂肪族ジカルボン酸化合物の含有量が、結着樹脂に含まれるすべてのポリエステルのカルボン酸成分中、0.5〜8モル％である、請求項１〜４いずれか記載の静電荷像現像用トナーの製造方法。
【請求項６】
炭素数6〜10の脂肪族ジカルボン酸化合物がセバシン酸化合物及びアジピン酸化合物からなる群から選ばれた1種以上である、請求項１〜５いずれか記載の静電荷像現像用トナーの製造方法。
【請求項７】
荷電制御剤が、荷電制御樹脂を含有してなる、請求項１〜６いずれか記載の静電荷像現像用トナーの製造方法。
【請求項８】
荷電制御樹脂の含有量が、結着樹脂100重量部に対して、2〜12重量部である、請求項７記載の静電荷像現像用トナーの製造方法。
【請求項９】
少なくとも結着樹脂と荷電制御剤を含有してなる静電荷像現像用トナーであって、前記結着樹脂が1,2-プロパンジオールを含有するアルコール成分とロジン化合物及び炭素数6〜10の脂肪族ジカルボン酸化合物を含有するカルボン酸成分とを縮重合させて得られるポリエステルＡを含有し、ポリエステルＡのアルコール成分中の1,2-プロパンジオールの含有量が85モル％以上であり、
前記結着樹脂が、軟化点が125〜155℃であるポリエステルＨと、軟化点が90〜125℃であるポリエステルＬを含有してなり、ポリエステルＨとポリエステルＬの軟化点の差が10℃以上であり、ポリエステルＨ及びポリエステルＬの少なくともいずれか一方がポリエステルＡであり、該ポリエステルＬが、1,2-プロパンジオールを含有するアルコール成分と、ロジン化合物を含有し、炭素数6〜10の脂肪族ジカルボン酸化合物を含有しないカルボン酸成分とを縮重合させて得られるポリエステルＢである、静電荷像現像用トナー。
【発明の詳細な説明】
【技術分野】
【０００１】
本発明は、電子写真法、静電記録法、静電印刷法等において形成される潜像の現像に用いられる静電荷像現像用トナー及びその製造方法に関する。
【背景技術】
【０００２】
近年、環境負荷低減の観点より静電荷像現像用トナー用の結着樹脂原料を天然由来の原料に変更することが望まれている。
【０００３】
例えば、結着樹脂が、1,2-プロパンジオールを2価のアルコール成分中65モル％以上含有するアルコール成分と、精製ロジンを含有したカルボン酸成分とを縮重合させて得られる、軟化点が80℃以上120℃未満のポリエステルであるトナーが、低温定着性、保存性及び耐フィルミング性に優れ、臭気の発生も低減されることが開示されている(特許文献１参照)。
【０００４】
また、結着樹脂が、軟化点が120〜160℃のポリエステル（Ａ）と、軟化点が80℃以上120℃未満のポリエステル（Ｂ）とを含有してなり、ポリエステル（Ｂ）がアルコール成分と精製ロジンを含有したカルボン酸成分とを縮合させて得られるポリエステルであるトナーが、低温定着性、保存性及び粉砕性に優れることが開示されている(特許文献２参照)。
【０００５】
アルコール成分が２価アルコール、酸成分が特定量のロジン類、炭素数4〜10の不飽和ジカルボン酸、その他のジカルボン酸からなり、特定の軟化点、ガラス転移点及びテトラヒドロフラン不溶分を有する非線状架橋ポリエステル樹脂をバインダーとして使用するトナー組成物が、トナー製造時の粉砕性が良好であり、低温定着性、耐オフセット性、耐ブロッキング性等に優れることが開示されている（特許文献３参照）。
【先行技術文献】
【特許文献】
【０００６】
【特許文献１】特開２００７−１３９８１３号公報
【特許文献２】特開２００７−１３９８１２号公報
【特許文献３】特開平４−７０７６５号公報
【発明の概要】
【発明が解決しようとする課題】
【０００７】
しかしながら、特許文献１に記載のように結着樹脂のアルコール成分に1,2−プロパンジオールを用いて、かつカルボン酸成分にロジン化合物を用いた結着樹脂はトナー製造工程の粉砕工程にて過粉砕が発生して収率が低下するという欠点があることを見出した。
【０００８】
本発明の課題は、低温定着性、耐高温オフセット性及び耐熱保存性に優れた静電荷像現像用トナーを、粉砕性よく、すなわち、粉砕する際の粉砕圧力が低く、微粉量の発生を抑制して、かつ高い粉砕分級収率で得る方法及び該方法により得られる静電荷像現像用トナーを提供することにある。
【課題を解決するための手段】
【０００９】
本発明は、
〔１〕  少なくとも結着樹脂と荷電制御剤を含有する静電荷像現像用トナーの製造方法であって、
工程１：結着樹脂と荷電制御剤とを含む成分を溶融混練して溶融混練物を得る工程、及び
工程２：得られた溶融混練物を粉砕し、分級する工程を含み、
前記結着樹脂が1,2-プロパンジオールを含有するアルコール成分とロジン化合物及び炭素数6〜10の脂肪族ジカルボン酸化合物を含有するカルボン酸成分とを縮重合させて得られるポリエステルＡを含有し、ポリエステルＡのアルコール成分中の1,2-プロパンジオールの含有量が85モル％以上である、静電荷像現像用トナーの製造方法、並びに
〔２〕  少なくとも結着樹脂と荷電制御剤を含有してなる静電荷像現像用トナーであって、前記結着樹脂が1,2-プロパンジオールを含有するアルコール成分とロジン化合物及び炭素数6〜10の脂肪族ジカルボン酸化合物を含有するカルボン酸成分とを縮重合させて得られるポリエステルＡを含有し、ポリエステルＡのアルコール成分中の1,2-プロパンジオールの含有量が85モル％以上である、静電荷像現像用トナー
に関する。
【発明の効果】
【００１０】
本発明の方法により、低温定着性、耐高温オフセット性及び耐熱保存性に優れた静電荷像現像用トナーを、粉砕性よく、すなわち、粉砕する際の粉砕圧力が低く、微粉量の発生を抑制して、かつ高い粉砕分級収率で得ることができる。
【発明を実施するための形態】
【００１１】
本発明のトナーの製造方法は、少なくとも結着樹脂と荷電制御剤を溶融混練し、得られた溶融混練物を粉砕、分級する方法であって、結着樹脂が1,2-プロパンジオールを含有するアルコール成分とロジン化合物及び炭素数6〜10の脂肪族ジカルボン酸化合物を含有するカルボン酸成分とを縮重合させて得られるポリエステルを含有し、アルコール成分中の1,2-プロパンジオールの含有量が85モル％以上であることに特徴を有し、粉砕する際の粉砕圧力が低く、微粉量の発生を抑制して、且つ粉砕分級収率に優れるという効果を奏する。
【００１２】
このような効果を奏する理由は定かではないが、以下のように考えられる。ポリエステルのアルコール成分に1,2-プロパンジオール、及びカルボン酸成分に炭素数6〜10の脂肪族ジカルボン酸化合物を含有するトナーは、結着樹脂中にソフトセグメントである脂肪族骨格を多く含むことにより、結着樹脂に靭性が付与され、粉砕工程での偏砕が抑制される。ポリエステルのカルボン酸成分がロジン化合物をさらに含有することにより、分岐構造を多く含むロジン化合物のモノマー骨格が粉砕界面となり、粉砕性が向上し、粉砕時の粉砕圧を低減できると考えられる。このように偏砕が抑制されること、粉砕圧が低下されることの相乗効果により、微粉の発生量を抑制でき、粉砕・分級収率が向上するものと考えられる。
【００１３】
本発明の方法により得られるトナーは、少なくとも結着樹脂及び荷電制御剤を含有する。
【００１４】
＜結着樹脂＞
本発明に用いる結着樹脂は、アルコール成分中に1,2-プロパンジオールを85モル％含有するアルコール成分とロジン化合物及び炭素数6〜10の脂肪族ジカルボン酸化合物を含有するカルボン酸成分を縮重合させて得られるポリエステルＡを含有する。
【００１５】
本発明に用いられるアルコール成分は1,2-プロパンジオールを含有し、1,2-プロパンジオールの含有量は、粉砕時の微粉量の発生を抑制し、粉砕分級収率を向上させる観点及びトナーの耐熱保存性を向上させる観点から、ポリエステルＡのアルコール成分中、85モル％以上であり、90モル％以上が好ましく、95モル％以上がより好ましく、実質的に100モル％であることがさらに好ましい。
【００１６】
なお、結着樹脂が複数のポリエステルＡを含有する場合は、各ポリエステルＡのアルコール成分中の1,2-プロパンジオールの含有量と各ポリエステルＡの重量分率の積の和で求めることができる。
【００１７】
結着樹脂が複数のポリエステルを含有する場合、すべてのポリエステルのアルコール成分中の1,2-プロパンジオールの含有量は、粉砕時の微粉量の発生を抑制し、粉砕分級収率を向上させる観点及びトナーの耐熱保存性を向上させる観点から、85モル％以上が好ましく、90モル％以上がより好ましく、95モル％以上がさらに好ましく、実質的に100モル％であることがさらに好ましい。本明細書において、「すべてのポリエステル」とは、「結着樹脂に含まれるすべてのポリエステル」を意味する。
【００１８】
なお、すべてのポリエステルのアルコール成分中の1,2-プロパンジオールの含有量は、各ポリエステルのアルコール成分中の1,2-プロパンジオールの含有量と各ポリエステルの重量分率の積の和で求めることができる。
【００１９】
1,2-プロパンジオール以外のアルコール成分としては、式(I)：
【００２０】
【化１】
0006033049.tif 000002
【００２１】
（式中、Ｒ1Ｏ及びＯＲ1はオキシアルキレン基であり、Ｒ1はエチレン及び／又はプロピレン基であり、ｘ及びｙはアルキレンオキサイドの付加モル数を示し、それぞれ正の数であり、ｘとｙの和の平均値は1〜16が好ましく、1〜8がより好ましく、1.5〜4がさらに好ましい）
で表されるビスフェノールＡのアルキレンオキサイド付加物や水素添加ビスフェノールＡ等の2価アルコールやソルビトール、1,4-ソルビタン、ペンタエリスリトール、グリセロール、トリメチロールプロパン等の炭素数3〜10の3価以上の多価アルコールが挙げられる。
【００２２】
ポリエステルＡのカルボン酸成分は、ロジン化合物及び炭素数6〜10の脂肪族ジカルボン酸化合物を含有する。
【００２３】
ロジン化合物とは、松類から得られる天然樹脂類であり、その主成分は、アビエチン酸、ネオアビエチン酸、パラストリン酸、ピマール酸、イソピマール酸、サンダラコピマール酸、デヒドロアビエチン酸、レポピマール酸等の樹脂酸及びこれらの混合物である。
【００２４】
ロジン化合物の種類は、パルプを製造する工程で副産物として得られるトール油から得られるトールロジン、生松ヤニから得られるガムロジン、松の切株から得られるウッドロジン等に大別される。本発明に用いるロジン化合物は、トナーの低温定着性を向上させる観点から、トールロジンが好ましい
【００２５】
ロジン化合物は、さらに未精製ロジン化合物と精製ロジン化合物がある。未精製ロジン化合物とは、精製前の不純物を多量に含むロジン化合物であり、精製ロジン化合物とは、精製工程により不純物が低減されたロジンである。主な不純物としては、2-メチルプロパン、アセトアルデヒド、3-メチル-2-ブタノン、2-メチルプロパン酸、ブタン酸、ペンタン酸、n-ヘキサナール、オクタン、ヘキサン酸、ベンズアルデヒド、2-ペンチルフラン、2,6-ジメチルシクロヘキサノン、1-メチル-2-(1-メチルエチル)ベンゼン、3,5-ジメチル-2-シクロヘキセン、4-(1-メチルエチル)ベンズアルデヒド等が挙げられる。本発明においては、これらのうち、ヘキサン酸、ペンタン酸及びベンズアルデヒドの3種類の不純物の、ヘッドスペースGC-MS法により揮発成分として検出されるピーク強度を精製ロジンの指標として用いることができる。
【００２６】
即ち、本発明における精製ロジンとは、後述のヘッドスペースＧＣ−ＭＳ法の測定条件において、ヘキサン酸のピーク強度が0.7×107以下であり、ペンタン酸のピーク強度が0.5×107以下であり、ベンズアルデヒドのピーク強度が0.4×107以下であるロジンをいう。さらに、トナーの耐熱保存性を向上させる観点及び臭気を低減させる観点から、ヘキサン酸のピーク強度は、0.6×107以下が好ましく、0.5×107以下がより好ましい。ペンタン酸のピーク強度は、0.4×107以下が好ましく、0.3×107以下がより好ましい。ベンズアルデヒドのピーク強度は、0.3×107以下が好ましく、0.2×107以下がより好ましい。
【００２７】
さらに、トナーの耐熱保存性を向上させる観点及び臭気を低減させる観点から、上記3種の物質に加え、n-ヘキサナールと2-ペンチルフランが低減されていることが好ましい。n-ヘキサナールのピーク強度は、1.7×107以下が好ましく、1.6×107以下がより好ましく、1.5×107以下がさらに好ましい。また、2-ペンチルフランのピーク強度は1.0×107以下が好ましく、0.9×107以下がより好ましく、0.8×107以下がさらに好ましい。
【００２８】
ロジンの精製方法としては、公知の方法が利用可能であり、蒸留、再結晶、抽出等による方法が挙げられ、蒸留によって、精製するのが好ましい。蒸留の方法としては、例えば特開平７−２８６１３９号公報に記載されている方法が利用でき、減圧蒸留、分子蒸留、水蒸気蒸留等が挙げられるが、減圧蒸留によって精製するのが好ましい。例えば、蒸留は通常6.67kPa以下の圧力で200〜300℃のスチル温度で実施され、通常の単蒸留をはじめ、薄膜蒸留、精留等の方法が適用され、通常の蒸留条件下では仕込みロジンに対し2〜10重量％の高分子量物をピッチ分として除去すると同時に2〜10重量％の初留分を同時に除去する。
【００２９】
さらに、ロジン化合物として、変性ロジン化合物を用いることもできる。変性ロジン化合物とは、アビエチン酸、ネオアビエチン酸、パラストリン酸、ピマール酸、イソピマール酸、サンダラコピマール酸、デヒドロアビエチン酸及びレポピマール酸を主成分とするロジンに、アクリル酸、メタクリル酸、フマル酸、マレイン酸等を付加反応させて得られるものであり、具体的には、ロジンの主成分の中で共役二重結合を有するレポピマール酸、アビエチン酸、ネオアビエチン酸及びパラストリン酸と、アクリル酸、メタクリル酸、フマル酸、マレイン酸等の不飽和結合を有する化合物とを加熱下でディールス-アルダー(Diels-Alder)反応させることにより得られる。
【００３０】
本発明に用いるロジン化合物は、トナーの低温定着性及び耐熱保存性を向上させる観点から、未変性のロジン化合物であることが好ましい。また、粉砕時に粉砕圧を低減し、微粉量の発生を抑制し、粉砕分級収率を向上させる観点及びトナーの耐熱保存性を向上させる観点から、未精製ロジンを用いても、精製ロジンを用いてもよい。
【００３１】
ロジン化合物の軟化点は、トナーの耐高温オフセット性及び低温定着性を向上させる観点から、50〜100℃が好ましく、60〜90℃がより好ましく、65〜85℃がさらに好ましい。ロジン化合物の軟化点は、後述する実施例に記載の方法により、測定される。
【００３２】
ロジン化合物の酸価は、トナーの耐高温オフセット性及び耐熱保存性を向上させる観点から、100〜200mgKOH/gが好ましく、130〜180mgKOH/gがより好ましく、150〜170mgKOH/gがさらに好ましい。
【００３３】
ロジン化合物の引火点は、トナーの低温定着性を向上させる観点及び臭気を低減する観点から、180〜240℃が好ましく、185〜230℃がより好ましく、190〜220℃がさらに好ましい。
【００３４】
ロジン化合物の含有量は、粉砕時に粉砕圧を低減し、微粉量の発生を抑制し、粉砕分級収率を向上させる観点及びトナーの耐熱保存性を向上させる観点から、ポリエステルＡのカルボン酸成分中、2.0モル％以上が好ましく、2.5モル％以上がより好ましく、3.0モル％以上がさらに好ましい。また、微粉量の発生を抑制し、粉砕分級収率を向上させる観点及びトナーの耐熱保存性を向上させる観点から、ポリエステルＡのカルボン酸成分中、30モル％以下が好ましく、25モル％以下がより好ましく、15モル％以下がさらに好ましく、7モル％以下がよりさらに好ましい。これらの観点を総合すると、ロジン化合物の含有量は、ポリエステルＡのカルボン酸成分中、2.0〜30モル％が好ましく、2.5〜25モル％がより好ましく、3.0〜15モル％がさらに好ましく、3.0〜7モル％がよりさらに好ましい。
【００３５】
なお、結着樹脂が複数のポリエステルＡを含有する場合、ロジン化合物の含有量は、各ポリエステルＡにおけるロジン化合物の含有量と各ポリエステルＡの重量分率の積の和によって求める。
【００３６】
ロジン化合物の含有量は、粉砕時に粉砕圧を低減し、微粉量の発生を抑制し、粉砕分級収率を向上させる観点及びトナーの耐熱保存性を向上させる観点から、すべてのポリエステルのカルボン酸成分中、2.0モル％以上が好ましく、2.5モル％以上がより好ましく、3.0モル％以上がさらに好ましい。また、微粉量の発生を抑制し、粉砕分級収率を向上させる観点及びトナーの耐熱保存性を向上させる観点から、すべてのポリエステルのカルボン酸成分中、25モル％以下が好ましく、20モル％以下がより好ましく、15モル％以下がさらに好ましく、10モル％以下がよりさらに好ましく、7モル％以下がよりさらに好ましい。これらの観点を総合すると、ロジン化合物の含有量は、すべてのポリエステルのカルボン酸成分中、2.0〜25モル％が好ましく、2.5〜20モル％がより好ましく、3.0〜15モル％がさらに好ましく、3.0〜10モル％がよりさらに好ましく、3.0〜7モル％がよりさらに好ましい。
【００３７】
なお、すべてのポリエステルのカルボン酸成分中のロジン化合物の含有量は、各ポリエステルのカルボン酸成分中のロジン化合物の含有量と各ポリエステルの重量分率の積の和で求めることができる。
【００３８】
炭素数6〜10の脂肪族ジカルボン酸化合物としては、セバシン酸化合物及びアジピン酸化合物からなる群から選ばれた1種以上が好ましく、セバシン酸及びアジピン酸からなる群から選ばれた1種以上がより好ましく、微粉量の発生を抑制し、粉砕分級収率を向上させる観点から、セバシン酸がさらに好ましい。ここで、カルボン酸化合物とは、カルボン酸及びそれらの酸無水物、アルキル(炭素数1〜4)エステル等の誘導体をさす。好ましい炭素数とは、カルボン酸化合物のカルボン酸部分の炭素数を意味する。
【００３９】
炭素数6〜10の脂肪族ジカルボン酸化合物の含有量は、微粉量の発生を抑制し、粉砕分級収率を向上させる観点及びトナーの低温定着性及び耐高温オフセット性を向上させる観点から、ポリエステルＡのカルボン酸成分中、0.5モル％以上が好ましく、1.5モル％以上がより好ましく、2.0モル％以上がさらに好ましく、3.0モル％以上がよりさらに好ましい。また、粉砕時の粉砕圧を低減する観点及びトナーの耐熱保存性を向上させる観点から、9モル％以下が好ましく、7モル％以下がより好ましく、5.5モル％以下がさらに好ましく、4.5モル％以下がよりさらに好ましい。これらの観点を総合すると、炭素数6〜10の脂肪族ジカルボン酸化合物の含有量は、ポリエステルＡのカルボン酸成分中、0.5〜9モル％が好ましく、1.5〜7モル％がより好ましく、2.0〜5.5モル％がさらに好ましく、3.0〜4.5モル％がよりさらに好ましい。
【００４０】
また、炭素数6〜10の脂肪族ジカルボン酸化合物の含有量は、粉砕時の粉砕圧を低減する観点及びトナーの耐熱保存性を向上させる観点から、ポリエステルＡのカルボン酸成分中、0.5〜4.5モル％が好ましく、0.5〜3.0モル％がより好ましい。
微粉量の発生を抑制する観点、粉砕収率を向上させる観点及びトナーの低温定着性を向上させる観点からは、炭素数6〜10の脂肪族ジカルボン酸化合物の含有量は、ポリエステルＡのカルボン酸成分中、4.5〜9モル％が好ましく、4.5〜7モル％がより好ましい。
【００４１】
また、炭素数6〜10の脂肪族ジカルボン酸化合物の含有量は、トナーの耐高温オフセット性を向上させる観点から、ポリエステルＡのカルボン酸成分中、3.0〜9モル％が好ましく、5.5〜7モル％がより好ましい。
【００４２】
なお、結着樹脂が複数のポリエステルＡを含有する場合、炭素数6〜10の脂肪族ジカルボン酸化合物の含有量は、各ポリエステルＡにおける炭素数6〜10の脂肪族ジカルボン酸化合物の含有量と各ポリエステルＡの重量分率の積の和によって求める。
【００４３】
炭素数6〜10の脂肪族ジカルボン酸化合物の含有量は、微粉量の発生を抑制し、粉砕分級収率を向上させる観点及びトナーの低温定着性及び耐高温オフセット性を向上させる観点から、すべてのポリエステルのカルボン酸成分中、0.5モル％以上が好ましく、1.5モル％以上がより好ましく、2.0モル％以上がさらに好ましく、2.5モル％以上がよりさらに好ましい。また、粉砕時の粉砕圧を低減する観点及びトナーの耐熱保存性を向上させる観点から、すべてのポリエステルのカルボン酸成分中、8モル％以下が好ましく、6モル％以下がより好ましく、4.5モル％以下がさらに好ましく、3.5モル％以下がよりさらに好ましい。これらの観点を総合すると、炭素数6〜10の脂肪族ジカルボン酸化合物の含有量は、すべてのポリエステルのカルボン酸成分中、0.5〜8モル％が好ましく、1.5〜6モル％がより好ましく、2.0〜4.5モル％がさらに好ましく、2.5〜3.5モル％がよりさらに好ましい。
【００４４】
また、炭素数6〜10の脂肪族ジカルボン酸化合物の含有量は、粉砕時の粉砕圧を低減する観点及びトナーの耐熱保存性を向上させる観点から、すべてのポリエステルのカルボン酸成分中、0.5〜3.5モル％が好ましく、0.5〜2.5モル％がより好ましい。
微粉量の発生を抑制する観点、粉砕収率を向上させる観点及びトナーの低温定着性を向上させる観点からは、炭素数6〜10の脂肪族ジカルボン酸化合物の含有量は、すべてのポリエステルのカルボン酸成分中、3.5〜8モル％が好ましく、3.5〜6モル％がより好ましい。
【００４５】
また、炭素数6〜10の脂肪族ジカルボン酸化合物の含有量は、トナーの耐高温オフセット性を向上させる観点から、すべてのポリエステルのカルボン酸成分中、2.5〜8モル％が好ましく、4.5〜6モル％がより好ましい。
【００４６】
なお、すべてのポリエステルのカルボン酸成分中の炭素数6〜10の脂肪族ジカルボン酸化合物の含有量は、各ポリエステルのカルボン酸成分中の炭素数6〜10の脂肪族ジカルボン酸化合物の含有量と各ポリエステルの重量分率の積の和で求めることができる。
【００４７】
ロジン化合物、炭素数6〜10の脂肪族ジカルボン酸化合物以外のカルボン酸成分として、フマル酸、マレイン酸、コハク酸、グルタル酸等の炭素数3〜5の脂肪族ジカルボン酸化合物や炭素数7〜20のアルキル基又はアルケニル基で置換されたコハク酸化合物等の炭素数11〜24の脂肪族ジカルボン酸化合物、フタル酸、イソフタル酸、テレフタル酸等の芳香族ジカルボン酸化合物、1,2,4-ベンゼントリカルボン酸(トリメリット酸)、1,2,4,5-ベンゼンテトラカルボン酸(ピロメリット酸)等の炭素数4〜10の3価以上の多価カルボン酸化合物が挙げられる。これらの中で、トナーの帯電安定性及び耐熱保存性を向上させる観点から、芳香族ジカルボン酸化合物及び芳香族トリカルボン酸化合物が好ましく、テレフタル酸及びトリメリット酸無水物がより好ましい。
【００４８】
芳香族ジカルボン酸化合物の含有量は、トナーの帯電安定性及び耐熱保存性を向上させる観点から、ポリエステルＡのカルボン酸成分中、50〜94.5モル％が好ましく、60〜92モル％がより好ましく、70〜85モル％がさらに好ましい。
【００４９】
芳香族トリカルボン酸化合物の含有量は、トナーの低温定着性、耐高温オフセット性及び耐熱保存性を向上させる観点から、ポリエステルＡのカルボン酸成分中、3〜20モル％が好ましく、5〜17モル％がより好ましく、10〜14モル％がさらに好ましい。
【００５０】
なお、結着樹脂が複数のポリエステルＡを含有する場合、上記の芳香族ジカルボン酸化合物及び芳香族トリカルボン酸化合物の含有量は、各ポリエステルＡにおけるそれぞれの化合物の含有量と各ポリエステルＡの重量分率の積の和によって求める。
【００５１】
アルコール成分には1価のアルコールが、カルボン酸成分には1価のカルボン酸化合物が、ポリエステルの軟化点を調整する観点から、適宜含有されていてもよい。
【００５２】
ポリエステルにおけるカルボン酸成分とアルコール成分との当量比（COOH基／OH基）は、ポリエステルＡの酸価を低減する観点から、0.70〜1.10が好ましく、0.75〜1.00がより好ましい。
【００５３】
アルコール成分とカルボン酸成分との縮重合反応は、不活性ガス雰囲気中にて、必要に応じて、エステル化触媒、エステル化助触媒、重合禁止剤等の存在下、180〜250℃程度の温度で行うことができる。エステル化触媒としては、酸化ジブチル錫、2-エチルヘキサン酸錫(II)等の錫化合物、チタンジイソプロピレートビストリエタノールアミネート等のチタン化合物等が挙げられ、エステル化助触媒としては、没食子酸等が挙げられる。エステル化触媒の使用量は、アルコール成分とカルボン酸成分の総量100重量部に対して、0.01〜1.5重量部が好ましく、0.1〜1.0重量部がより好ましい。エステル化助触媒の使用量は、アルコール成分とカルボン酸成分の総量100重量部に対して、0.001〜0.5重量部が好ましく、0.01〜0.1重量部がより好ましい。
【００５４】
ポリエステルＡの軟化点は、トナーの低温定着性及び耐高温オフセット性を向上させる観点から、90〜155℃が好ましく、125〜155℃がより好ましく、130〜150℃がさらに好ましい。
【００５５】
結着樹脂が複数のポリエステルＡを含有する場合は、各ポリエステルＡの軟化点と各ポリエステルＡの重量分率の積の和が上記範囲となることが好ましい。
【００５６】
ポリエステルＡの軟化点は、アルコール成分やカルボン酸成分の種類や組成比、触媒量等の調整、反応温度や反応時間、反応圧力等の反応条件の選択によって制御することができる。
【００５７】
ポリエステルＡのガラス転移温度は、トナーの低温定着性及び保存安定性を向上させる観点から、50〜80℃が好ましく、55〜70℃がより好ましい。
【００５８】
ポリエステルＡのガラス転移温度は、アルコール成分やカルボン酸成分の種類や組成比等によって制御することができる。
【００５９】
結着樹脂が複数のポリエステルＡを含有する場合は、各ポリエステルＡのガラス転移温度と各ポリエステルＡの重量分率の積の和が上記範囲内となることが好ましい。
【００６０】
ポリエステルＡの酸価は、トナーの帯電安定性、耐熱保存性及び耐高温オフセット性を向上させる観点から、30mgKOH/g以下が好ましく、25mgKOH/g以下がより好ましい。
【００６１】
ポリエステルＡの酸価は、アルコール成分やカルボン酸成分の種類や組成比、触媒量等の調整、反応温度や反応時間、反応圧力等の反応条件の選択によって制御することができる。
【００６２】
本発明に用いる結着樹脂は、トナーの低温定着性と耐高温オフセット性を向上させる観点から、軟化点の異なる２種以上のポリエステルを含有することが好ましい。
【００６３】
軟化点が高い方のポリエステルＨと軟化点が低い方のポリエステルＬの軟化点の差は、トナーの低温定着性と耐高温オフセット性を向上させる観点から、10℃以上が好ましく、20〜60℃がより好ましく、30〜50℃がさらに好ましい。
【００６４】
ポリエステルＨの軟化点は、粉砕時に粉砕圧を低減し、微粉量の発生を抑制し、粉砕分級収率を向上させる観点及びトナーの低温定着性、耐高温オフセット性及び耐熱保存性を向上させる観点から、125〜155℃が好ましく、130〜150℃がより好ましい。
【００６５】
結着樹脂が複数のポリエステルＨを含有する場合は、各ポリエステルＨの軟化点と各ポリエステルＨの重量分率の積の和が上記範囲となることが好ましく、各ポリエステルが上記範囲となることがより好ましい。
【００６６】
ポリエステルＬの軟化点は、粉砕時に粉砕圧を低減し、微粉量の発生を抑制し、粉砕分級収率を向上させる観点及びトナーの低温定着性、耐高温オフセット性及び耐熱保存性を向上させる観点から、90〜125℃が好ましく、90〜110℃がより好ましい。
【００６７】
結着樹脂が複数のポリエステルＬを含有する場合は、各ポリエステルＬの軟化点と各ポリエステルＬの重量分率の積の和が上記範囲となることが好ましく、各ポリエステルが上記範囲となることがより好ましい。
【００６８】
ポリエステルの軟化点は、アルコール成分やカルボン酸成分の種類や組成比、触媒量等の調整、反応温度や反応時間、反応圧力等の反応条件の選択によって制御することができる。
【００６９】
本発明に用いる結着樹脂において、粉砕時に粉砕圧を低減する観点から、ポリエステルＨ及びポリエステルＬの少なくともいずれか一方がポリエステルＡであることが好ましく、トナーの耐熱保存性を向上させる観点から、ポリエステルＨがポリエステルＡであることがより好ましい。
【００７０】
また、粉砕時に微粉量の発生を抑制し、粉砕分級収率を向上させる観点及びトナーの低温定着性及び耐高温オフセット性を向上させる観点から、ポリエステルＨ及びポリエステルＬの両方がポリエステルＡであることが好ましい。
【００７１】
さらに、トナーの耐熱保存性を向上させる観点から、ポリエステルＬは、1,2-プロパンジオールを含有するアルコール成分と、ロジン化合物を含有し、炭素数6〜10の脂肪族ジカルボン酸化合物を含有しないカルボン酸成分とを縮重合させて得られるポリエステルＢであることがより好ましい。
【００７２】
ポリエステルＢのアルコール成分の好ましい態様は、ポリエステルＡのアルコール成分と同様である。
【００７３】
ポリエステルＢのカルボン酸成分において、ロジン化合物の種類、物性等、及びポリエステルＢのカルボン酸成分中の含有量の好ましい態様は、ポリエステルＡのカルボン酸成分と同様である。
【００７４】
ポリエステルＢのカルボン酸成分は、炭素数6〜10の脂肪族ジカルボン酸化合物を含有していないことが好ましく、含有していても、その含有量は、1モル％以下が好ましく、0.1モル％以下がより好ましく、0.01モル％以下がさらに好ましい。
【００７５】
ロジン化合物以外のカルボン酸成分は、炭素数6〜10の脂肪族ジカルボン酸化合物を含有しないことが好ましい以外は、ポリエステルＡのカルボン酸成分と同様であり、トナーの帯電安定性及び耐熱保存性を向上させる観点から、芳香族ジカルボン酸化合物及び芳香族トリカルボン酸化合物が好ましく、テレフタル酸及びトリメリット酸無水物がより好ましい。
【００７６】
芳香族ジカルボン酸化合物の含有量は、トナーの帯電安定性、耐熱保存性及び耐高温オフセット性を向上させる観点から、ポリエステルＢのカルボン酸成分中、50〜95モル％が好ましく、80〜95モル％がより好ましく、85〜95モル％がさらに好ましい。
【００７７】
芳香族トリカルボン酸化合物の含有量は、トナーの低温定着性、耐高温オフセット性を向上させる観点及び耐熱保存性を向上させる観点から、ポリエステルＢのカルボン酸成分中、3〜20モル％が好ましく、3〜15モル％がより好ましく、3〜6モル％がさらに好ましい。
【００７８】
なお、結着樹脂が複数のポリエステルＢを含有する場合、上記の芳香族ジカルボン酸化合物及び芳香族トリカルボン酸化合物の含有量は、各ポリエステルＢにおけるそれぞれの化合物の含有量と各ポリエステルＢの重量分率の積の和によって求める。
【００７９】
ポリエステルＢにおけるカルボン酸成分とアルコール成分との当量比、製造方法の好ましい態様は、ポリエステルＡと同様である。
【００８０】
ポリエステルＢの軟化点は、トナーの低温定着性及び耐高温オフセット性を向上させる観点から、90〜155℃が好ましく、90〜125℃がより好ましく、90〜110℃がさらに好ましい。
【００８１】
結着樹脂が複数のポリエステルＢを含有する場合は、各ポリエステルＢの軟化点と各ポリエステルＢの重量分率の積の和が上記範囲となることが好ましい。
【００８２】
ポリエステルＢの軟化点は、アルコール成分やカルボン酸成分の種類や組成比、触媒量等の調整、反応温度や反応時間、反応圧力等の反応条件の選択によって制御することができる。
【００８３】
ポリエステルＢのガラス転移温度は、トナーの低温定着性及び保存安定性を向上させる観点から、50〜80℃が好ましく、55〜65℃が好ましい。
【００８４】
結着樹脂が複数のポリエステルＢを含有する場合は、各ポリエステルＢのガラス転移温度と各ポリエステルＢの重量分率の積の和が上記範囲内となることが好ましい。
【００８５】
ポリエステルＢのガラス転移温度は、アルコール成分やカルボン酸成分の種類や組成比等によって制御することができる。
【００８６】
ポリエステルＢの酸価は、トナーの帯電安定性、耐熱保存性及び耐高温オフセット性を向上させる観点から、30mgKOH/g以下が好ましく、25mgKOH/g以下がより好ましい。
【００８７】
ポリエステルの酸価は、アルコール成分やカルボン酸成分の種類や組成比、触媒量等の調整、反応温度や反応時間、反応圧力等の反応条件の選択によって制御することができる。
【００８８】
ポリエステルＡの含有量は、粉砕時の粉砕圧を低減し、微粉量の発生を抑制し、粉砕分級収率を向上させる観点及びトナーの低温定着性、耐高温オフセット性及び耐熱保存性を向上させる観点から、結着樹脂中、30〜95重量％が好ましく、40〜90重量％がより好ましく、45〜90重量％がさらに好ましく、50〜85重量％がよりさらに好ましく、50〜80重量％がよりさらに好ましく、55〜80重量％がよりさらに好ましい。
【００８９】
ポリエステルＢの含有量は、粉砕時の粉砕圧を低減し、微粉量の発生を抑制し、粉砕分級収率を向上させる観点及びトナーの低温定着性、耐高温オフセット性及び耐熱保存性を向上させる観点から、結着樹脂中、5〜70重量％が好ましく、10〜60重量％がより好ましく、10〜55重量％がさらに好ましく、15〜50重量％がよりさらに好ましく、20〜50重量％がよりさらに好ましく、20〜45重量％がよりさらに好ましい。
【００９０】
結着樹脂は、本発明の効果が損なわれない範囲において、ポリエステルＡ及びポリエステルＢ以外の他の樹脂が含有されていてもよいが、ポリエステルＡとポリエステルＢの合計含有量は、粉砕時に粉砕圧を低減し、微粉量の発生を抑制し、粉砕分級収率を向上させる観点及びトナーの低温定着性、耐高温オフセット性及び耐熱保存性を向上させる観点から、結着樹脂中、80重量％以上が好ましく、90重量％以上がより好ましく、95重量％以上がさらに好ましく、実質的に100重量％であることがよりさらに好ましい。他の結着樹脂としては、ポリエステルＡ及びポリエステルＢ以外のポリエステル、ビニル系樹脂、エポキシ樹脂、ポリカーボネート、ポリウレタン等が挙げられる。
【００９１】
ポリエステルＡとポリエステルＢの重量比（ポリエステルＡ／ポリエステルＢ）は、粉砕時に粉砕圧を低減し、微粉量の発生を抑制し、粉砕分級収率を向上させる観点及びトナーの低温定着性、耐高温オフセット性及び耐熱保存性を向上させる観点から、30/70〜95/5が好ましく、40/60〜90/10がより好ましく、45/55〜90/10がさらに好ましく、50/50〜85/15がよりさらに好ましく、50/50〜80/20がよりさらに好ましく、55/45〜80/20がよりさらに好ましい。
【００９２】
ポリエステルＡとポリエステルＢの重量比は、粉砕時に粉砕圧を低減する観点から、30/70〜65/35がより好ましい。微粉量の発生を抑制し、粉砕分級収率を向上させる観点及びトナーの耐高温オフセット性、耐熱保存性を向上させる観点から、50/50〜95/5がより好ましく、80/20〜95/5がさらに好ましい。また、トナーの低温定着性を向上させる観点から、30/70〜80/20がより好ましく、30/70〜50/50がさらに好ましい。
【００９３】
なお、本発明において、ポリエステルは、実質的にその特性を損なわない程度に変性されたポリエステルであってもよい。変性されたポリエステルとしては、例えば、特開平１１−１３３６６８号公報、特開平１０−２３９９０３号公報、特開平８−２０６３６号公報等に記載の方法によりフェノール、ウレタン、エポキシ等によりグラフト化やブロック化したポリエステルをいう。
【００９４】
＜荷電制御剤＞
荷電制御剤として、正電性荷電制御剤、負電性荷電制御剤のいずれも用いることができるが、カラートナーには色相を損なわない荷電制御剤を用いることが好ましい。一方、黒トナーに関しては有色の荷電制御剤も用いることができる。
【００９５】
正帯電性荷電制御剤としては、ニグロシン染料、例えば「ボントロンN-01」、「ボントロンN-04」、「ボントロンN-07」(以上、オリエント化学工業社製)、「CHUO CCA-3」(中央合成社製)等；3級アミンを側鎖として含有するトリフェニルメタン系染料；4級アンモニウム塩化合物、例えば「ボントロンP-51」(オリエント化学工業社製)、「TP-415」(保土谷化学工業社製)、セチルトリメチルアンモニウムブロミド、「COPY CHARGE PXVP435」(クラリアント社製)等が挙げられる。
【００９６】
前記正帯電性荷電制御剤のなかでは、カラートナーには、色相を損なわない観点及びトナーの帯電量を適正にする観点から、4級アンモニウム塩化合物が好ましく、式(II)：
【００９７】
【化２】
0006033049.tif 000003
【００９８】
で表される4級アンモニウム塩化合物がより好ましい。なお、式(II)で表される4級アンモニウム塩化合物の市販品としては、例えば、前記「ボントロンP-51」がある。
【００９９】
一方、黒トナーには、トナーの帯電量を適正にする観点からは、ニグロシン染料が好ましい。
【０１００】
ニグロシン染料は、一般に金属触媒存在下でのニトロベンゼンとアニリンとの縮重合により得られる多数の成分からなる黒色の混合物であり、その構造は十分に明らかにされていないが、樹脂酸等による変成品も含めて、市販のニグロシン染料としては、前記の「ボントロン N-01」、「ボントロン N-04」及び「ボントロン N-07」以外に、「ニグロシンベースEX」、「オイルブラックBS」、「オイルブラックSO」、「ボントロン N-09」、「ボントロン N-11」、「ボントロン N-21」（以上、オリエント化学工業社製）、「ニグロシン」（池田化学社製）、「スピリットブラック No.850」、「スピリットブラック No.900」（以上、住友化学社製）等が挙げられる。
【０１０１】
負帯電性荷電制御剤としては、含金属アゾ染料、例えば「ボントロンS-28」(オリエント化学工業社製)、「T-77」(保土谷化学工業社製)、「ボントロンS-34」(オリエント化学工業社製)、「アイゼンスピロンブラックTRH」(保土谷化学工業社製)等；銅フタロシアニン染料；サリチル酸のアルキル誘導体の金属錯体、例えば「ボントロンE-81」、「ボントロンE-84」、「ボントロンE-304」(以上、オリエント化学工業社製)等；ニトロイミダゾール誘導体；ベンジル酸ホウ素錯体、例えば、「LR-147」(日本カーリット社製)等；無金属系荷電調整剤、例えば「ボントロンF-21」、「ボントロンE-89」(以上、オリエント化学工業社製)、「T-8」(保土ヶ谷化学工業社製)等が挙げられる。
【０１０２】
トナー中の荷電制御剤の含有量は、トナーの低温定着性を向上させる観点及び帯電量を適正にする観点から、結着樹脂100重量部に対して、0.5〜8重量部が好ましく、1〜5重量部がより好ましい。
【０１０３】
＜荷電制御樹脂＞
本発明の方法により得られるトナーにおいて、粉砕時に粉砕圧を低減し、微粉量の発生を抑制し、粉砕分級収率を向上させる観点から、さらに荷電制御樹脂を含有することが好ましい。
【０１０４】
荷電制御樹脂としては、スチレンアクリル樹脂、ポリアミン樹脂、フェノール樹脂等が挙げられる。これらの中で、粉砕時に粉砕圧を低減し、微粉量の発生を抑制し、粉砕分級収率を向上させる観点から、スチレンアクリル樹脂が好ましい。
【０１０５】
スチレンアクリル樹脂としては、4級アンモニウム塩基含有スチレンアクリル系共重合体が好ましく、下記式(III)で表される単量体、下記式(IV)で表される単量体及び下記式(V)で表される単量体の混合物を重合して得られる4級アンモニウム塩基含有スチレンアクリル系共重合体がより好ましい。
【０１０６】
【化３】
0006033049.tif 000004
【０１０７】
（式中、Ｒ2は水素原子又はメチル基である）
【０１０８】
【化４】
0006033049.tif 000005
【０１０９】
（式中、Ｒ3は水素原子又はメチル基であり、Ｒ4は炭素数１〜６のアルキル基である）
【０１１０】
【化５】
0006033049.tif 000006
【０１１１】
（式中、Ｒ5は水素原子又はメチル基であり、Ｒ6、Ｒ7及びＲ8は炭素数1〜4のアルキル基である）
【０１１２】
式(III)において、帯電性を向上させる観点から、Ｒ2は水素原子が好ましい。
式(IV)において、帯電性を向上させる観点から、Ｒ3は水素原子であり、Ｒ4はブチル基が好ましい。
また、式(V)において、帯電性を向上させる観点から、Ｒ5はメチル基であり、Ｒ6、Ｒ7及びＲ8はエチル基が好ましい。
【０１１３】
トナーの低温定着性、耐湿性を向上させる観点及び粉砕時に粉砕圧を低減し、微粉量の発生を抑制し、粉砕分級収率を向上させる観点から、式(III)で表される単量体の含有量は、単量体混合物中、60〜95重量％が好ましく、70〜95重量％がより好ましく、78〜90重量％がさらに好ましい。
【０１１４】
トナーの低温定着性、耐湿性を向上させる観点及び粉砕時に粉砕圧を低減し、微粉量の発生を抑制し、粉砕分級収率を向上させる観点から、式(IV)で表される単量体の含有量は、単量体混合物中、2〜30重量％が好ましく、5〜20重量％がより好ましく、10〜15重量％がさらに好ましい。
【０１１５】
トナーの低温定着性、耐湿性を向上させる観点及び粉砕時に粉砕圧を低減し、微粉量の発生を抑制し、粉砕分級収率を向上させる観点から、式(V)で表される単量体の含有量は、単量体混合物中、3〜35重量％が好ましく、5〜30重量％がより好ましく、10〜25重量％がさらに好ましい。
【０１１６】
単量体混合物の重合は、例えば、単量体混合物をアゾビスジメチルバレロニトリル等の重合開始剤の存在下で不活性ガス雰囲気下、50〜100℃に加熱することにより、行うことができる。なお、重合法としては、溶液重合、懸濁重合又は塊状重合のいずれでもよいが、好ましくは溶液重合である。
【０１１７】
4級アンモニウム塩基含有スチレンアクリル系共重合体の軟化点は、トナーの低温定着性及び耐高温オフセット性を向上させる観点から、115℃以上が好ましく、より好ましくは115〜140℃、さらに好ましくは117〜140℃、さらに好ましくは120〜135℃である。
【０１１８】
4級アンモニウム塩基含有スチレンアクリル系共重合体としては、例えば、「FCA-201PS」（藤倉化成社製）が挙げられる。
【０１１９】
その他のスチレンアクリル樹脂として、4級アンモニウム塩基を含有しないスチレンアクリル系共重合体である「FCA-1001NS」（藤倉化成社製）等が挙げられる。また、ポリアミン樹脂として、「AFP-B」（オリエント化学社製）等が挙げられ、フェノール樹脂として、「FCA-2521NJ」、「FCA-2508N」(以上、藤倉化成社製)等が挙げられる。
【０１２０】
荷電制御樹脂の含有量は、微粉量の発生を抑制し、粉砕分級収率を向上させる観点及びトナーの耐高温オフセット性、耐熱保存性を向上させる観点から、結着樹脂100重量部に対して、1重量部以上が好ましく、2重量部以上がより好ましく、3重量部以上がさらに好ましく、4重量部以上がよりさらに好ましい。また、粉砕時に粉砕圧を低減する観点及びトナーの低温定着性を向上させる観点から、結着樹脂100重量部に対して、15重量部以下が好ましく、12重量部以下がより好ましく、10重量部以下がさらに好ましく、8重量部以下がよりさらに好ましい。これらの観点を総合すると、荷電制御樹脂の含有量は、結着樹脂100重量部に対して、1〜15重量部が好ましく、2〜12重量部がより好ましく、3〜10重量部がさらに好ましく、4〜8重量部がよりさらに好ましい。
【０１２１】
本発明の方法により得られるトナーは、結着樹脂及び荷電制御剤以外に、着色剤、離型剤等を含有していてもよい。
【０１２２】
<着色剤>
本発明において、着色剤としては、トナー用着色剤として用いられている染料、顔料等のすべてを使用することができ、カーボンブラック、フタロシアニンブルー、パーマネントブラウンFG、ブリリアントファーストスカーレット、ピグメントグリーンB、ローダミン−Bベース、ソルベントレッド49、ソルベントレッド146、ソルベントブルー35、キナクリドン、カーミン6B、イソインドリン、ジスアゾエロー等を用いることができ、本発明のトナーは、黒トナー、カラートナーのいずれであってもよい。粉砕時に粉砕圧を低減し、微粉量の発生を抑制し、粉砕分級収率を向上させる観点から、カーボンブラックが好ましい。トナー中の着色剤の含有量は、トナーの印字濃度を向上させる観点及び定着性を向上させる観点から、結着樹脂100重量部に対して、1〜20重量部が好ましく、2〜10重量部がより好ましく、3〜8重量部がさらに好ましい。
【０１２３】
＜離型剤＞
離型剤としては、低分子量ポリプロピレン、低分子量ポリエチレン、低分子量ポリプロピレンポリエチレン共重合体、マイクロクリスタリンワックス、パラフィンワックス、フィッシャートロプシュワックス等の脂肪族炭化水素系ワックス及びそれらの酸化物、カルナウバワックス、モンタンワックス、サゾールワックス及びそれらの脱酸ワックス、脂肪酸エステルワックス等のエステル系ワックス、脂肪酸アミド類、脂肪酸類、高級アルコール類、脂肪酸金属塩等が挙げられる。これらは単独で又は2種以上を混合して用いられていてもよい。
【０１２４】
離型剤の融点は、トナーの低温定着性と耐高温オフセット性を向上させる観点から、60〜160℃が好ましく、60〜150℃がより好ましい。
【０１２５】
離型剤の含有量は、結着樹脂100重量部に対して、トナーの耐熱保存性を向上させる観点から、10重量部以下が好ましく、8重量部以下がより好ましく、7重量部以下がさらに好ましい。また、トナーの低温定着性と耐高温オフセット性を向上させる観点から、0.5重量部以上が好ましく、1.0重量部以上がより好ましく、1.5重量部以上がさらに好ましい。従って、これらの観点を総合すると、離型剤の含有量は、0.5〜10重量部が好ましく、1.0〜8重量部より好ましく、1.5〜7重量部がさらに好ましい。また、離型剤の含有量は、結着樹脂100重量部に対して、トナーをオイルレス定着させる観点から、2.0重量部以上が好ましく、2.5重量部以上がより好ましく、3.0重量部以上がさらに好ましい。従って、これらの観点を総合すると、離型剤の含有量は、2.0〜10重量部が好ましく、2.5〜8重量部より好ましく、3.0〜7重量部がさらに好ましい。
【０１２６】
＜他の成分＞
本発明の製造方法により得られるトナーは、さらに、トナー粒子中に磁性粉、流動性向上剤、導電性調整剤、体質顔料、繊維状物質等の補強充填剤、酸化防止剤、老化防止剤、クリーニング性向上剤等の添加剤を適宜含有していてもよい。
【０１２７】
＜トナー製造方法＞
本発明のトナーの製造方法は、本発明の効果を十分に発揮させる観点から、
工程１：結着樹脂と荷電制御剤とを含む成分を溶融混練して溶融混練物を得る工程、及び
工程２：得られた溶融混練物を粉砕し、分級する工程
を含む。具体的には、結着樹脂、着色剤、荷電制御剤、離型剤等の原料をヘンシェルミキサー等の混合機で均一に混合した後、溶融混練し、冷却後、粉砕、分級を行ってトナー粒子を製造することができる。
【０１２８】
工程１における、少なくとも結着樹脂と荷電制御剤を含む原料の溶融混練は、密閉式ニーダー、1軸もしくは2軸の押出機、連続式オープンロール型混練機等の公知の混練機を用いて行うことができるが、混練の繰り返しや分散助剤の使用をしなくても、結着樹脂に荷電制御剤等のトナー原料を効率よく高分散させることができる観点から、ロールの軸方向に沿って設けられた供給口と混練物排出口を備えた連続式オープンロール型混練機を用いることが好ましい。
【０１２９】
トナー原料は、予めヘンシェルミキサー、スーパーミキサー等を用いて均一に混合した後、オープンロール型混練機に供することが好ましく、1箇所の供給口から混練機に供給してもよく、複数の供給口から分割して混練機に供給してもよい。操作の簡便性及び装置の簡略化の観点からは、1箇所の供給口から混練機に供給することが好ましい。
【０１３０】
連続式オープンロール型混練機とは、混練部が密閉されておらず開放されているものをいい、混練の際に発生する混練熱を容易に放熱することができる。また、連続式オープンロール型混練機は、少なくとも2本のロールを備えた混練機であることが望ましく、本発明に用いられる連続式オープンロール型混練機は、周速度の異なる2本のロール、即ち、周速度の高い高回転側ロールと周速度の低い低回転側ロールとの2本のロールを備えた混練機である。本発明においては、荷電制御剤等のトナー原料の結着樹脂への分散性を向上させる観点から、高回転側ロールは加熱ロール、低回転側ロールは冷却ロールであることが望ましい。
【０１３１】
ロールの温度は、例えば、ロール内部に通す熱媒体の温度により調整することができ、各ロールには、ロール内部を2以上に分割して温度の異なる熱媒体を通じてもよい。
【０１３２】
高回転側ロールの原料投入側端部温度は100〜160℃が好ましく、低回転側ロールの原料投入側端部温度は35〜100℃が好ましい。
【０１３３】
高回転側ロールは、原料投入側端部と混練物排出側端部の設定温度の差が、混練物のロールからの脱離防止の観点から、20〜60℃であることが好ましく、20〜50℃であることがより好ましく、30〜50℃であることがさらに好ましい。低回転側ロールは、原料投入側端部と混練物排出側端部の設定温度の差が、荷電制御剤等のトナー原料の結着樹脂への分散性を向上させる観点から、0〜50℃であることが好ましく、0〜40℃であることがより好ましく、0〜20℃であることがさらに好ましい。
【０１３４】
高回転側ロールの周速度は、2〜100m/minであることが好ましく、10〜75m/minがより好ましく、25〜50m/minであることがさらに好ましい。低回転側ロールの周速度は1〜90m/minが好ましく、5〜60m/minがより好ましく、15〜30m/minがさらに好ましい。また、2本のロールの周速度の比(低回転側ロール／高回転側ロール)は、1/10〜9/10が好ましく、3/10〜8/10がより好ましい。
【０１３５】
ロールの構造、大きさ、材料等は特に限定されず、ロール表面も、平滑、波型、凸凹型等のいずれであってもよいが、混練シェアを高めるために、各ロールの表面には複数の螺旋状の溝が刻んであることが好ましい。
【０１３６】
工程２における溶融混練物の粉砕は、多段階に分けて行ってもよい。例えば、溶融混練物を、1〜5mm程度に粗粉砕した後、さらに所望の粒径に微粉砕してもよい。
【０１３７】
粉砕に用いられる粉砕機は特に限定されないが、例えば、粗粉砕に好適に用いられる粉砕機としては、ハンマーミル、アトマイザー、ロートプレックス等が挙げられる。また、微粉砕に好適に用いられる粉砕機としては、衝突板式ジェットミル、流動層式ジェットミル、回転型機械ミル等が挙げられる。溶融混練物の過粉砕を抑制する観点から衝突板式ジェットミルを用いることが望ましい。
【０１３８】
分級に用いられる分級機としては、風力分級機、慣性式分級機、篩式分級機等が挙げられる。分級工程の際、粉砕が不十分で除去された粉砕物は再度粉砕工程に供してもよい。
【０１３９】
＜外添処理工程＞
本発明のトナーの製造方法は、粉砕、分級工程後、得られたトナー粒子(トナー母粒子)をさらに外添剤と混合する工程を含むことが好ましい。
【０１４０】
外添剤としては、例えば、シリカ、アルミナ、チタニア、ジルコニア、酸化錫、酸化亜鉛等の無機微粒子や、メラミン系樹脂微粒子、ポリテトラフルオロエチレン樹脂微粒子等の有機微粒子が挙げられる。なかでも、シリカを併用することが好ましく、平均粒子径が20nm未満のシリカと20nm以上のシリカを、90/10〜10/90の重量比で併用することがさらに好ましい。
【０１４１】
トナー母粒子と外添剤との混合には、回転羽根等の攪拌具を備えた混合機を用いることが好ましく、ヘンシェルミキサー、スーパーミキサー等の高速混合機がより好ましく、ヘンシェルミキサーがさらに好ましい。
【０１４２】
＜トナーの体積中位粒径＞
トナーの体積中位粒径(Ｄ50)は、トナーの画像品質を向上させる観点から、3〜15μmが好ましく、4〜12μmがより好ましく、6〜9μmがさらに好ましい。なお、本明細書において、体積中位粒径(Ｄ50)とは、体積分率で計算した累積体積頻度が粒径の小さい方から計算して50％になる粒径を意味する。また、トナーが外添剤で処理されている場合には、トナー母粒子の体積中位粒径とする。
【０１４３】
本発明の方法により得られるトナーは、そのまま一成分現像用トナーとして、又はキャリアと混合して用いられる二成分現像用トナーとして、それぞれ一成分現像方式又は二成分現像方式の画像形成装置に用いることができる。
【０１４４】
上述した実施形態に関し、本発明はさらに以下の静電荷像現像用トナー及び静電荷像現像用トナーの製造方法を開示する。
【０１４５】
＜１＞  少なくとも結着樹脂と荷電制御剤を含有してなる静電荷像現像用トナーであって、前記結着樹脂が1,2-プロパンジオールを含有するアルコール成分とロジン化合物及び炭素数6〜10の脂肪族ジカルボン酸化合物を含有するカルボン酸成分とを縮重合させて得られるポリエステルＡを含有し、ポリエステルＡのアルコール成分中の1,2-プロパンジオールの含有量が85モル％以上である、静電荷像現像用トナー。
【０１４６】
＜２＞  結着樹脂が、軟化点が125〜155℃、好ましくは130〜150℃であるポリエステルＨと、軟化点が90〜125℃、好ましくは90〜110℃であるポリエステルＬを含有してなり、ポリエステルＨとポリエステルＬの軟化点の差が10℃以上、好ましくは20〜60℃、より好ましくは30〜50℃であり、ポリエステルＨ及びポリエステルＬの少なくともいずれか一方がポリエステルＡである、前記＜１＞記載の静電荷像現像用トナー。
【０１４７】
＜３＞  ポリエステルＨが、ポリエステルＡである、前記＜２＞記載の静電荷像現像用トナー。
【０１４８】
＜４＞  ポリエステルＬが、1,2-プロパンジオールを含有するアルコール成分と、ロジン化合物を含有し、炭素数6〜10の脂肪族ジカルボン酸化合物を含有しないカルボン酸成分とを縮重合させて得られるポリエステルＢである、前記＜２＞又は＜３＞記載の静電荷像現像用トナー。
【０１４９】
＜５＞  ポリエステルＡとポリエステルＢの合計含有量が、結着樹脂中、80重量％以上であって、好ましくは90重量％以上、より好ましくは95重量％以上、さらに好ましくは実質的に100重量％である、前記＜４＞記載の静電荷像現像用トナー。
【０１５０】
＜６＞  ロジン化合物の含有量が、ポリエステルＡのカルボン酸成分中、2.0モル％以上であって、好ましくは2.5モル％以上、より好ましくは3.0モル％以上であり、30モル％以下であって、好ましくは25モル％以下、より好ましくは15モル％以下、さらに好ましくは7モル％以下である、前記＜１＞〜＜５＞いずれか記載の静電荷像現像用トナー。
【０１５１】
＜７＞  ロジン化合物の含有量が、結着樹脂に含まれるすべてのポリエステルのカルボン酸成分中、2.0モル％以上であって、好ましくは2.5モル％以上、より好ましくは3.0モル％以上であり、25モル％以下であって、好ましくは20モル％以下、より好ましくは15モル％以下、さらに好ましくは10モル％以下、よりさらに好ましくは7モル％以下である、前記＜１＞〜＜６＞いずれか記載の静電荷像現像用トナー。
【０１５２】
＜８＞  ロジン化合物の含有量が、ポリエステルＢのカルボン酸成分中、2.0モル％以上であって、好ましくは2.5モル％以上、より好ましくは3.0モル％以上であり、30モル％以下であって、好ましくは25モル％以下、より好ましくは15モル％以下、さらに好ましくは7モル％以下である、前記＜４＞〜＜７＞いずれか記載の静電荷像現像用トナー。
【０１５３】
＜９＞  炭素数6〜10の脂肪族ジカルボン酸化合物の含有量が、結着樹脂に含まれるすべてのポリエステルのカルボン酸成分中、0.5モル％以上であって、好ましくは1.5モル％以上、より好ましくは2.0モル％以上、さらに好ましくは2.5モル％以上であり、8モル％以下であって、好ましくは6モル％以下、より好ましくは4.5モル％以下、さらに好ましくは3.5モル％以下ある、前記＜１＞〜＜８＞いずれか記載の静電荷像現像用トナー。
【０１５４】
＜１０＞  炭素数6〜10の脂肪族ジカルボン酸化合物の含有量が、ポリエステルＡのカルボン酸成分中、0.5モル％以上であって、好ましくは1.5モル％以上、より好ましくは2.0モル％以上、さらに好ましくは3.0モル％以上であり、9モル％以下であって、好ましくは7モル％以下、より好ましくは5.5モル％以下、さらに好ましくは4.5モル％以下ある、前記＜１＞〜＜９＞いずれか記載の静電荷像現像用トナー。
【０１５５】
＜１１＞  炭素数6〜10の脂肪族ジカルボン酸化合物がセバシン酸化合物及びアジピン酸化合物からなる群から選ばれた1種以上であり、好ましくはセバシン酸及びアジピン酸からなる群から選ばれた1種以上であり、より好ましくはセバシン酸である、前記＜１＞〜＜１０＞いずれか記載の静電荷像現像用トナー。
【０１５６】
＜１２＞  1,2-プロパンジオールの含有量が、ポリエステルＡのアルコール成分中、85モル％以上であって、好ましくは90モル％以上、より好ましくは95モル％以上、さらに好ましくは実質的に100モル％である、前記＜１＞〜＜１１＞いずれか記載の静電荷像現像用トナー。
【０１５７】
＜１３＞  1,2-プロパンジオールの含有量が、結着樹脂に含まれるすべてのポリエステルのアルコール成分中、85モル％以上であって、好ましくは90モル％以上、より好ましくは95モル％以上、さらに好ましくは実質的に100モル％である、前記＜１＞〜＜１２＞いずれか記載の静電荷像現像用トナー。
【０１５８】
＜１４＞  1,2-プロパンジオールの含有量が、ポリエステルＢのアルコール成分中、85モル％以上であって、好ましくは90モル％以上、より好ましくは95モル％以上、さらに好ましくは実質的に100モル％である、前記＜４＞〜＜１３＞いずれか記載の静電荷像現像用トナー。
【０１５９】
＜１５＞  ポリエステルＡのカルボン酸成分におけるロジン化合物が未変性のロジン化合物である、前記＜１＞〜＜１４＞いずれか記載の静電荷像現像用トナー。
【０１６０】
＜１６＞  ポリエステルＡのカルボン酸成分におけるロジン化合物の軟化点が50〜100℃であって、好ましくは60〜90℃、より好ましくは65〜85℃である、前記＜１＞〜＜１５＞いずれか記載の静電荷像現像用トナー。
【０１６１】
＜１７＞  ポリエステルＡのカルボン酸成分におけるロジン化合物の酸価が100〜200mgKOH/gであって、好ましくは130〜180mgKOH/g、より好ましくは150〜170mgKOH/gである、前記＜１＞〜＜１６＞いずれか記載の静電荷像現像用トナー。
【０１６２】
＜１８＞  ポリエステルＢのカルボン酸成分におけるロジン化合物が未変性のロジン化合物である、前記＜４＞〜＜１７＞いずれか記載の静電荷像現像用トナー。
【０１６３】
＜１９＞  ポリエステルＢのカルボン酸成分におけるロジン化合物の軟化点が50〜100℃であって、好ましくは60〜90℃、より好ましくは65〜85℃である、前記＜４＞〜＜１８＞いずれか記載の静電荷像現像用トナー。
【０１６４】
＜２０＞  ポリエステルＢのカルボン酸成分におけるロジン化合物の酸価が100〜200mgKOH/gであって、好ましくは130〜180mgKOH/g、より好ましくは150〜170mgKOH/gである、前記＜４＞〜＜１９＞いずれか記載の静電荷像現像用トナー。
【０１６５】
＜２１＞  ポリエステルＡとポリエステルＢの重量比（ポリエステルＡ／ポリエステルＢ）が30/70〜95/5であって、好ましくは40/60〜90/10、より好ましくは45/55〜90/10、さらに好ましくは50/50〜85/15、よりさらに好ましくは50/50〜80/20、よりさらに好ましくは55/45〜80/20ある、前記＜４＞〜＜２０＞いずれか記載の静電荷像現像用トナー。
【０１６６】
＜２２＞  ポリエステルＡの含有量が、結着樹脂中、30〜95重量％であって、好ましくは40〜90重量％、より好ましくは45〜90重量％、さらに好ましくは50〜85重量％、よりさらに好ましくは50〜80重量％、よりさらに好ましくは55〜80重量％である、前記＜１＞〜＜２１＞いずれか記載の静電荷像現像用トナー。
【０１６７】
＜２３＞  ポリエステルＢの含有量が、結着樹脂中、5〜70重量％であって、好ましくは10〜60重量％、より好ましくは10〜55重量％、さらに好ましくは15〜50重量％、よりさらに好ましくは20〜50重量％、よりさらに好ましくは20〜45重量％である、前記＜４＞〜＜２２＞いずれか記載の静電荷像現像用トナー。
【０１６８】
＜２４＞  ポリエステルＡの軟化点が90〜155℃である、前記＜１＞〜＜２３＞いずれか記載の静電荷像現像用トナー。
【０１６９】
＜２５＞  ポリエステルＡのガラス転移温度が50〜80℃であって、好ましくは55〜70℃である、前記＜１＞〜＜２４＞いずれか記載の静電荷像現像用トナー。
【０１７０】
＜２６＞  ポリエステルＢの軟化点が90〜155℃であって、好ましくは90〜110℃である、前記＜４＞〜＜２５＞いずれか記載の静電荷像現像用トナー。
【０１７１】
＜２７＞  ポリエステルＢのガラス転移温度が50〜80℃であって、好ましくは55〜65℃である、前記＜４＞〜＜２６＞いずれか記載の静電荷像現像用トナー。
【０１７２】
＜２８＞  荷電制御剤が、荷電制御樹脂を含有してなる、前記＜１＞〜＜２７＞いずれか記載の静電荷像現像用トナー。
【０１７３】
＜２９＞  荷電制御樹脂の含有量が、結着樹脂100重量部に対して、1重量部以上であって、好ましくは2重量部以上、より好ましくは3重量部以上、さらに好ましくは4重量部以上であり、15重量部以下であって、好ましくは12重量部以下、より好ましくは10重量部以下、さらに好ましくは8重量部以下である、前記＜２８＞記載の静電荷像現像用トナー。
【０１７４】
＜３０＞  荷電制御樹脂が4級アンモニウム塩基含有スチレンアクリル系共重合体である、前記＜２８＞又は＜２９＞記載の静電荷像現像用トナー。
【０１７５】
＜３１＞  4級アンモニウム塩基含有スチレンアクリル系共重合体が式(III)で表される単量体、式(IV)で表される単量体及び式(V)で表される単量体の混合物を重合して得られる4級アンモニウム塩基含有スチレンアクリル系共重合体である、前記＜３０＞記載の静電荷像現像用トナー。
【０１７６】
＜３２＞  少なくとも結着樹脂と荷電制御剤を含有する前記＜１＞〜＜３１＞いずれか記載の静電荷像現像用トナーの製造方法であって、
工程１：結着樹脂と荷電制御剤とを含む成分を溶融混練して溶融混練物を得る工程、及び
工程２：得られた溶融混練物を粉砕し、分級する工程を含み、
前記結着樹脂が1,2-プロパンジオールを含有するアルコール成分とロジン化合物及び炭素数6〜10の脂肪族ジカルボン酸化合物を含有するカルボン酸成分とを縮重合させて得られるポリエステルＡを含有し、ポリエステルＡのアルコール成分中の1,2-プロパンジオールの含有量が85モル％以上である、静電荷像現像用トナーの製造方法。
【０１７７】
＜３３＞  工程１において、連続式オープンロール型混練機を用いて溶融混練する、前記＜３２＞いずれか記載の静電荷像現像用トナーの製造方法。
【実施例】
【０１７８】
〔樹脂の軟化点〕
フローテスター（島津製作所、CFT-500D）を用い、1gの試料を昇温速度6℃/分で加熱しながら、プランジャーにより1.96MPaの荷重を与え、直径1mm、長さ1mmのノズルから押し出す。温度に対し、フローテスターのプランジャー降下量をプロットし、試料の半量が流出した温度を軟化点とする。
【０１７９】
〔樹脂のガラス転移温度〕
示差走査熱量計（ティー・エイ・インスツルメント・ジャパン社製、Q-100）を用いて、試料0.01〜0.02gをアルミパンに計量し、200℃まで昇温し、その温度から降温速度10℃/分で0℃まで冷却した。次に試料を昇温速度10℃/分で昇温し測定した。吸熱の最高ピーク温度以下のベースラインの延長線とピークの立ち上がり部分からピークの頂点までの最大傾斜を示す接線との交点の温度をガラス転移温度とする。
【０１８０】
〔樹脂及びロジン化合物の酸価〕
JIS K0070の方法により測定する。但し、測定溶媒のみJIS K0070の規定のエタノールとエーテルの混合溶媒から、アセトンとトルエンの混合溶媒(アセトン：トルエン＝1:1(容量比))に変更する。
【０１８１】
〔ロジン化合物の軟化点〕
(1)  試料の調製
ロジン10gを、170℃で2時間ホットプレートで溶融する。その後、開封状態で温度25℃、相対湿度50％の環境下で1時間自然冷却させ、コーヒーミル（National MK-61M）で10秒間粉砕する。
(2)  測定
フローテスター（島津製作所、CFT-500D）を用い、1gの試料を昇温速度6℃/分で加熱しながら、プランジャーにより1.96MPaの荷重を与え、直径1mm、長さ1mmのノズルから押し出す。温度に対し、フローテスターのプランジャー降下量をプロットし、試料の半量が流出した温度を軟化点とする。
【０１８２】
〔ロジン化合物の引火点〕
JIS K2265の方法であるクリーブランド開放式引火点試験により求める。
【０１８３】
〔離型剤の融点〕
示差走査熱量計(ティー・エイ・インスツルメント・ジャパン社製、DSC Q20)を用いて昇温速度10℃／分で200℃まで昇温し、その温度から降温速度5℃／分で-10℃まで冷却したサンプルを昇温速度10℃／分で180℃まで昇温し、そこで得られた融解吸熱カーブから観察される吸熱の最高ピーク温度を離型剤の融点とした。
【０１８４】
〔外添剤の平均粒子径〕
走査型電子顕微鏡(SEM)写真から500個の粒子の粒径(長径と短径の平均値)を測定し、それらの平均値を平均粒子径とする。
【０１８５】
〔トナーの体積中位粒径（Ｄ50）〕
測定機：コールターマルチサイザーII（ベックマンコールター社製）
アパチャー径：100μm
解析ソフト：コールターマルチサイザーアキュコンプ バージョン 1.19（ベックマンコールター社製）
電解液：アイソトンII（ベックマンコールター社製）
分散液：エマルゲン109Ｐ(花王社製、ポリオキシエチレンラウリルエーテル、HLB：13.6)を5重量％の濃度となるよう前記電解液に溶解させる。
分散条件：前記分散液5mlに測定試料10mgを添加し、超音波分散機にて1分間分散させ、その後、前記電解液25mlを添加し、さらに、超音波分散機にて1分間分散させて、試料分散液を調製する。
測定条件：前記電解液100mlに、3万個の粒子の粒径を20秒間で測定できる濃度となるように、前記試料分散液を加え、3万個の粒子を測定し、その粒度分布から体積中位粒径(Ｄ50)を求める。
【０１８６】
［ロジン製造例１］（ロジン化合物２）
ロジン化合物１（未精製トール油ロジン、ハリマ化成社製  HARTALL R-WW、軟化点73℃、酸価169mgKOH/g、引火点198℃）を精製し、ロジン化合物２を得た。
即ち、分留管、還流冷却器及び受器を装備した2000ml容の蒸留フラスコに1000gのロジン化合物１を加え、13.3kPaの減圧下で蒸留を行い、195〜250℃での留出分を主留分として採取し、ロジン化合物２を得た。ロジン化合物２の軟化点は75℃、酸価は166mgKOH/g、引火点は199℃であった。
【０１８７】
ロジン化合物２ 20ｇをコーヒーミル（National MK-61M）で5秒間粉砕し、目開き1mmの篩いを通したものをヘッドスペース用バイアル(20ml)に0.5ｇ測りとった。ヘッドスペースガスをサンプリングして、ロジン化合物２中の不純物を、ロジン化合物１とともにヘッドスペースＧＣ−ＭＳ法により分析した結果を表１に示す。
【０１８８】
〔ヘッドスペースＧＣ−ＭＳ法の測定条件〕
Ａ．ヘッドスペースサンプラー（Agilent社製、HP7694）
サンプル温度  ：  200℃
ループ温度  ：  200℃
トランスファーライン温度  ：  200℃
サンプル加熱平衡時間  ：  30min
バイアル加圧ガス  ：  ヘリウム(He)
バイアル加圧時間  ：  0.3min
ループ充填時間  ：  0.03min
ループ平衡時間  ：  0.3min
注入時間  ：  1min
【０１８９】
Ｂ．GC(ガスクロマトグラフィー)（Agilent社製、HP6890）
分析カラム  ：  DB-1(60ｍ-320μｍ-5μｍ)
キャリアー  ：  ヘリウム(He)
流量条件  ：  1ml/min
注入口温度  ：  210℃
カラムヘッド圧  ：  34.2kPa
注入モード  ：  split
スプリット比  ：  10:1
オーブン温度条件  ：  45℃(3min)-10℃/min-280℃(15min)
【０１９０】
Ｃ．MS(質量分析法)（Agilent社製、HP5973）
イオン化法  ：  EI(電子衝撃)法
インターフェイス温度  ：  280℃
イオン源温度  ：  230℃
四重極温度  ：  150℃
検出モード  ：  Scan  29-350m/s
【０１９１】
【表１】
0006033049.tif 000007
【０１９２】
［樹脂製造例１］（樹脂Ａ〜Ｔ）
表２、３に示す無水トリメリット酸以外の原料モノマー及びエステル化触媒を、窒素導入管、98℃の熱水を通した分留管を装備した脱水管、攪拌器及び熱電対を装備した5リットル容の四つ口フラスコに入れ、窒素雰囲気下、室温から180℃まで約2時間掛けて昇温し、その後180℃から210℃まで10℃/hrで昇温し、さらに、210℃で反応率が90％に到達するまで反応させた。その後、常圧に戻し、無水トリメリット酸を添加して、210℃で1時間常圧にて反応させた後、20kPaにて所定の軟化点に達するまで反応を行い、樹脂Ａ〜Ｔを得た。樹脂Ａ〜Ｔの物性を表２、３に示す。なお、反応率とは、生成反応水量／理論生成水量×100の値をいう。
【０１９３】
【表２】
0006033049.tif 000008
【０１９４】
【表３】
0006033049.tif 000009
【０１９５】
［トナー製造例］
実施例１〜１８及び比較例１〜３（実施例６、１０、１１は参考例である）
表４に示す結着樹脂100重量部、着色剤「ECB-301」(大日精化社製、フタロシアニンブルー(P.B.15:3))4.0重量部 、正帯電性荷電制御剤「ボントロン P-51」(オリエント化学工業社製)2.0重量部、離型剤「三井ハイワックス NP055」(三井化学社製、融点：140℃)2.0重量部及び離型剤「サゾールワックス SP105」(加藤洋行社製、融点：117℃)1.0重量部をヘンシェルミキサーを用いて１分間混合後、以下に示す条件で溶融混練した。
【０１９６】
連続式二本オープンロール型混練機「ニーデックス」(三井鉱山社製、ロール外径：14cm、有効ロール長：80cm)を使用した。連続式二本オープンロール型混練機の運転条件は、高回転側ロール(フロントロール)周速度32.4m/min、低回転側ロール(バックロール)周速度21.7m/min、ロール間隙0.1mmであった。ロール内の加熱媒体温度及び冷却媒体温度は、高回転側ロールの原料投入側が135℃及び混練物排出側が90℃であり、低回転側ロールの原料投入側が35℃及び混練物排出側が35℃であった。また、原料混合物の供給速度は4kg／時間、平均滞留時間は約6分間であった。
【０１９７】
混練物を冷却後、ハンマーミル（ホソカワミクロン社製）を用いて1mm程度に粗粉砕した。得られた粗粉砕物を衝突板式ジェットミル粉砕機IDS-2型（日本ニューマチック社製）にて、供給量を4.0kg/hrで、微粉砕後の体積中位粒径(Ｄ50)が6.5μmになる様に粉砕圧を調整して微粉砕を行った。また、微粉砕後のサンプル1gを採取し、後述する試験法により3μm個数％以下の微粉量を測定した。
【０１９８】
その後、分級機DSX-2型（日本ニューマチック社製）にて分級し、体積中位粒径(Ｄ50)が7.0μmのトナー母粒子を得た。投入した粗砕粉物と粉砕・分級後に得たトナー量から粉砕分級収率を算出した。粉砕圧、3μm個数％以下の微粉量、粉砕分級収率の結果を表４に示す。
【０１９９】
得られたトナー母粒子100重量部と、疎水性シリカ「TG-820F」(キャボット・スペシャリティー・ケミカルズ・インク社製、平均粒子径：8nm)0.5重量部、疎水性シリカ「NA50H」(日本アエロジル社製、平均粒子径：40nm)1.0重量部をヘンシェルミキサー(三井鉱山社製)にて2100r/min（周速度29m/sec）で3分間混合して、トナーを得た。
【０２００】
〔試験例１：3μm以下の粒子径を有する粒子の含有量の測定〕
下記の方法により、分級前の微粉砕物の3μm以下の粒子径を有する粒子の含有量（個数％）を測定した。
測定機：コールターマルチサイザーIII（ベックマンコールター社製）
アパチャー径：100μm
解析ソフト：コールターマルチサイザーアキュコンプ バージョン 1.19（ベックマンコールター社製）
電解液：アイソトンII（ベックマンコールター社製）
分散液：  エマルゲン109Ｐ（花王社製、ポリオキシエチレンラウリルエーテル、HLB：13.6）を5重量％の濃度となるよう前記電解液に溶解させて分散液を得る。
分散条件：前記分散液5mLに測定試料10mgを添加し、超音波分散機にて1分間分散させ、その後、電解液25mLを添加し、さらに、超音波分散機にて1分間分散させて、試料分散液を調製する。
測定条件：前記試料分散液を前記電解液100mLに加えることにより、3万個の粒子の粒径を20秒で測定できる濃度に調整した後、3万個の粒子を測定し、その粒度分布から、3μm以下の粒子径を有する粒子の含有量（個数％）を求める。数値の小さい方がよい。
【０２０１】
〔試験例２：低温定着性〕
未定着画像を取れる様に改造した、ブラザー工業製のプリンター「HL-2040」にトナーを充填し、2cm角のベタ画像の未定着画像を印刷した。オイルレス定着方式の「DL-2300」(コニカミノルタ社製)を改造した外部定着装置(定着ロールの回転速度を265mm/secに設定し、定着装置中の定着ロール温度を可変にした装置)にて、定着ロールの温度を100℃から230℃まで5℃ずつ上昇させながら、各温度でこの未定着画像の定着処理を行い、定着画像を得た。各定着温度で得られた画像を、500ｇの荷重をかけた砂消しゴムで5往復擦り、擦り前後の画像濃度比率(擦り後/擦り前×100)が最初に90％を超える温度を最低定着温度とし、低温定着性の指標とした。最低定着温度が低いほど、低温定着性に優れる。結果を表４に示す。
【０２０２】
〔試験例３：耐高温オフセット性〕
未定着画像を取れる様に改造した、ブラザー工業製のプリンター「HL-2040」にトナーを充填し、2cm角のベタ画像の未定着画像を印刷した。オイルレス定着方式の「DL-2300」(コニカミノルタ社製)を改造した外部定着装置(定着ロールの回転速度を140mm/secに設定し、定着装置中の定着ロール温度を可変にした装置)にて、定着ロールの温度を上記最低定着温度から230℃まで5℃ずつ上昇させながら、各温度でこの未定着画像の定着処理を行い、定着ローラ汚染が発生して、白紙部分に汚れが発生する温度を高温オフセット発生温度とし、耐高温オフセット性の指標とした。高温オフセット発生温度が高いほど、耐高温オフセット性に優れる。結果を表４に示す。
【０２０３】
〔試験例４：耐熱保存性〕
20ml容のポリプロピレン製のビンに、4gのトナーを入れた。トナーの入ったビンを、55℃、相対湿度80％の恒温恒湿槽に入れ、ビンの蓋をあけた状態で、48時間保存した。保存後のトナーの凝集度を下記の方法により測定し、耐熱保存性の指標とした。この数値が小さいほど、耐熱保存性に優れる。結果を表４に示す。
【０２０４】
〔凝集度〕
凝集度は、パウダーテスタ(ホソカワミクロン社製)を用いて測定する。
150μｍ、75μｍ、45μｍの目開きの篩を重ね、一番上にトナーを4g載せ、1mmの振動幅で60秒間振動させる。振動後、篩い上に残ったトナー量を測定し、下記の計算式を用いて凝集度の計算を行う。
【０２０５】
【数１】
0006033049.tif 000010
【０２０６】
【表４】
0006033049.tif 000011
【０２０７】
表４の結果より、実施例１〜１８のトナーは、比較例１〜３のトナーと比べて、粉砕時の粉砕圧が低く、微粉量の発生が抑制され、粉砕分級収率が高い。また、得られたトナーの低温定着性、耐高温オフセット性及び耐熱保存性が優れている。
【０２０８】
実施例１９〜２５
正帯電性荷電制御剤「ボントロン P-51」2.0重量部、着色剤「ECB-301」4.0重量部を、表５に記載した荷電制御剤、着色剤に変更した以外は、実施例１と同様に行い、トナーを得た。なお、各トナー母粒子の体積中位粒径(Ｄ50)は、7.0μmであった。結果を表５に示す。
【０２０９】
【表５】
0006033049.tif 000012
【０２１０】
表５の結果より、実施例１９〜２５のトナーは、荷電制御樹脂を含有することにより、さらに、微粉量の発生が抑制され、粉砕分級収率が高く、耐熱保存性に優れる。
【産業上の利用可能性】
【０２１１】
本発明の方法により得られた静電荷像現像用トナーは、電子写真法、静電記録法、静電印刷法等において形成される潜像の現像等に好適に用いられる。